(57)【要約】【課題】板厚の小さな薄板であっても加工時に外縁角部を略円弧状になまらせて、バリ等の発生を抑制することができる薄板の剪断加工方法を提供する。【解決手段】半抜き孔１１ａを有するダイ１１と、半抜き孔１１ａよりもやや大きい相似形に形成された半抜きパンチ１２とを用い、ダイ１１に固定した板厚がほぼ０．３ｍｍ以下の薄板１０の一方面側から半抜きパンチ１２を押圧して半抜き加工を施し、一方面に浅い凹部７を形成するときに第１のダレ部を有する低い製品部８を突出形成した後、製品部８を固定具１８により固定すると共に、固定具１８との間に空隙を設けた加圧ポンチ１９の移動によりスクラップ部９を加圧し、このスクラップ部９と製品部８との間を屈曲して薄板１０の一方面側の角部に第２のダレ部を形成した後にスクラップ部９を引き裂いて製品部８から離間させる。【選択図】          図１
2004167547.tif 000002
【特許請求の範囲】
【請求項１】
金属板からなる薄板を剪断加工により製品部を形成する剪断加工方法であって、半抜き孔を有するダイと、上記半抜き孔よりもやや大きい相似形に形成された半抜きパンチとを用い、上記ダイに固定した板厚がほぼ０．３ｍｍ以下の薄板の一方面側から上記半抜きパンチを押圧して半抜き加工を施し、上記一方面に浅い凹部を形成するときに第１のダレ部を有する低い製品部を突出形成した後、上記製品部を固定具により固定すると共に、固定具との間に空隙を設けた加圧ポンチの移動によりスクラップ部を加圧し、このスクラップ部と上記製品部との間を屈曲して上記薄板の一方面側の角部に第２のダレ部を形成した後にスクラップ部を引き裂いて製品部から離間させたことを特徴とする薄板の剪断加工方法。
【請求項２】
上記薄板の一方面側に上記半抜きパンチによって半抜き加工を施して浅い凹部を形成するときに上記薄板の他方面に第１のダレ部を有する低い製品部を突出形成した後、上記製品部を上記固定具により固定し、加圧ポンチを移動させ、上記製品部の周囲に形成されるスクラップ部を上記製品部側に加圧して上記凹部の内縁から屈曲するときに上記製品部の角部に第２のダレ部を形成した後に上記スクラップ部を引き裂く請求項１に記載の薄板の剪断加工方法。
【請求項３】
上記薄板の一方面側に上記半抜きパンチによって半抜き加工を施して浅い凹部を形成するときに上記薄板の他方面に第１のダレ部を有する低い製品部を突出形成し、上記製品部側から加圧ポンチにより加圧して上記製品部の外縁から屈曲するときに角部に第２のダレ部を形成した後、上記スクラップ部を引き裂いて上記薄板に透孔を形成した請求項１に記載の薄板の剪断加工方法。
【請求項４】
上記半抜きパンチを上記ダイの半抜き孔よりもやや大きい相似形に形成し、上記薄板の一方面に形成する凹部よりも他方面に突出形成する製品部をやや小さい相似形に形成し、上記半抜きパンチと上記半抜き孔の外縁とが対向して上記薄板を圧潰する部分に硬度を高くした加工硬化部を形成した請求項１乃至３に記載の薄板の剪断加工方法。
【請求項５】
上記加圧ポンチの上記固定具に対向する先端縁を略円弧状に形成した請求項１乃至３に記載の薄板の剪断加工方法。
【発明の詳細な説明】
【０００１】
【発明の属する技術分野】
本発明は、例えば板厚がほぼ０．３ｍｍ以下の薄板からなるスペーサー等の製品部を剪断加工により形成する薄板の剪断加工方法に関する。
【０００２】
【従来の技術】
各種の装置の組み立て、或いは、各部品を接合するとき、高精度の高さ、幅、長さが要求される場合がある。個々の部品には、素材そのものや加工によってバラツキがあることから、個々の部品を組み立てるときや接合した際には累積誤差が生じて所定の精度が得られない。このため、図７に示すように、累積誤差を修正するために、各部品１００、１０１間に薄板からなるスペーサー１０２を介在させて指定された寸法に合致させるよう調整作業を行っている。累積誤差は製品によって個々に異なるものの、通常の場合、０．０５ｍｍ乃至０．５ｍｍ程度であり、従って、この誤差の範囲内で板圧が例えば０．０５ｍｍづつ異なる複数種のスペーサーを予め準備し、誤差に応じて使用している。
【０００３】
このようなスペーサー１０２の製造方法としては、最も廉価なものとしてはプレスによる打ち抜き加工がある。通常、この種の薄板を打ち抜き加工した場合、一方面の周縁にバリ１０３等の突起が発生する。しかし、バリ１０３を有するスペーサー１０２を部品１００、１０１間に介在させたときは、バリ１０３によってスペーサー１０２と部品１００との間に隙間Ｇが生じ、目的の調整を行うことができない問題があり、打ち抜き加工を採用することができなかった。
【０００４】
特に、スペーサー１０２においては、バリ１０３による上記の悪影響を避けるために、通常の場合はエッチング加工によって所定の形状に製造されている。しかしながら、エッチング加工は、製造時間が長くなることから、必然的にコストが高くなる問題がある。ところが、スペーサー１０２は予め複数種の板厚を備えておく必要があることから、製品個数の数倍から数十倍の枚数が必要となり、また、不要となるものも生ずることから、この点からも更にコストが高くなる問題がある。
【０００５】
一方、この種の薄板のプレスによる打ち抜き加工において、バリを極力減少させる方法も提案されている。特開平７−１９５１３０号公報（特許文献１）、および、特開２００１−２８４１１６号公報（特許文献２）において提案された薄板の打ち抜き方法を図８によって説明する。
【０００６】
図８（Ａ）は板材１００を剪断加工する前の状態であり、板材１００は、その上下を上型１１０及び下型１１１によって挟持され、上型１１０及び下型１１１には上パンチ１１２、および、下パンチ１１３が挿入される孔１１４、１１５が設けられている。次に、図８（Ｂ）に示すように、上パンチ１１２を下降し、板材１００の一部分がつながった状態に半抜き加工を施す。その後、図８（Ｃ）に示すように、下パンチ１１３を前記方向と逆方向より上昇させ、半抜き加工を施した部分を他の板材１００と同一面まで戻し、更に、下パンチ１１３を上昇させて打抜くことによって製品を製造している。
【０００７】
【特許文献１】
特開平７−１９５１３０号公報（図６）
【特許文献２】
特開２００１−２８４１１６号公報（図６乃至図８）
【０００８】
【発明が解決しようとする課題】
図８に示したプレスによる打ち抜き加工によれば、半抜き加工した後に逆方向に戻すことから、図７に示したような角部のバリ１０３の発生は抑制される。しかし、上述した方法は板厚が０．５ｍｍ程度までが限界である。即ち、薄板の場合、半抜き加工を施したときに、その後逆方向に戻して製品を打抜くことが可能な深さまで上パンチ１１２を下降することが重要である。ところが、０．３ｍｍ以下の板厚の薄板において、逆方向に戻して製品を打抜くことが可能な深さまで上パンチ１１２を下降すると、一部分のつながった部分の厚さが極めて小さくなることから、素材の物性から通常の場合はそのまま打ち抜かれてしまうため、バリ１０３の発生を抑制することができない問題がある。
【０００９】
反面、一部分のつながった部分が打ち抜かれないような大きな厚さに設定すると、下パンチ１１３を上昇させて打抜くときにバリ１０３が発生してしまう問題がある。特に、特許文献１および特許文献２に開示されたプレス加工装置によれば、上パンチ１１２、および、下パンチ１１３の径よりも、上型１１０及び下型１１１に設けられた孔１１４、１１５の径を大きくしている。このため、下パンチ１１３と下型１１１に設けられた孔１１５との空隙によって、バリ１０３が顕著に発生する問題がある。
【００１０】
本発明は以上のような問題点を解決するためになされたもので、板厚の小さな薄板であっても加工時に外縁角部を略円弧状になまらせて、バリ等の発生を抑制することができる薄板の剪断加工方法を提供することを目的とする。
【００１１】
【問題を解決するための手段】
上記目的を達成するために、請求項１記載の発明は、金属板からなる薄板を剪断加工により製品部を形成する剪断加工方法であって、半抜き孔を有するダイと、上記半抜き孔よりもやや大きい相似形に形成された半抜きパンチとを用い、上記ダイに固定した板厚がほぼ０．３ｍｍ以下の薄板の一方面側から上記半抜きパンチを押圧して半抜き加工を施し、上記一方面に浅い凹部を形成するときに第１のダレ部を有する低い製品部を突出形成した後、上記製品部を固定具により固定すると共に、固定具との間に空隙を設けた加圧ポンチの移動によりスクラップ部を加圧し、このスクラップ部と上記製品部との間を屈曲して上記薄板の一方面側の角部に第２のダレ部を形成した後にスクラップ部を引き裂いて製品部から離間させたことを特徴としている。
【００１２】
かかる請求項１記載の発明によれば、板厚がほぼ０．３ｍｍ以下の薄板を浅く半抜き加工した後、加圧ポンチによりスクラップ部を屈曲した後に引き裂くようにして製品部を離間させるので、半抜き加工時に製品部の外縁の角部にダレを生じさせ、屈曲したときに外縁の角部にダレを生じさせ、その後引き裂くので、上記薄板であってもバリを発生させることがない。更に、バリ取り工程及びエッジを除去するバフを施す工程が不要となるために工程が短縮できるので、コストの低減に加え、ストレスが大幅に減少するために、必要な平面度を確保することができる。
【００１３】
また、請求項２に記載の発明は、上記薄板の一方面側に上記半抜きパンチによって半抜き加工を施して浅い凹部を形成するときに上記薄板の他方面に第１のダレ部を有する低い製品部を突出形成した後、上記製品部を上記固定具により固定し、加圧ポンチを移動させ、上記製品部の周囲に形成されるスクラップ部を上記製品部側に加圧して上記凹部の内縁から屈曲するときに上記製品部の角部に第２のダレ部を形成した後に上記スクラップ部を引き裂くことを特徴としている。
【００１４】
かかる請求項２に記載の発明によれば、製品部を固定具により固定して、加圧ポンチにより製品部の周囲に形成されるスクラップ部を屈曲するときに外縁の角部にダレを生じさせるので、薄板からなる製品であっても外縁角部にダレを生じさせることができ、バリの発生を抑止できる。
【００１５】
また、請求項３に記載の発明は、上記薄板の一方面側に上記半抜きパンチによって半抜き加工を施して浅い凹部を形成するときに上記薄板の他方面に第１のダレ部を有する低い製品部を突出形成し、上記製品部側から加圧ポンチにより加圧して上記製品部の外縁から屈曲するときに角部に第２のダレ部を形成した後、上記スクラップ部を引き裂いて上記薄板に透孔を形成したことを特徴としている。
【００１６】
かかる請求項３に記載の発明によれば、薄板の内部に透孔を形成する際に、製品部を固定具により固定して、加圧ポンチにより製品部の内部に形成される透孔に位置するスクラップ部を屈曲したときに透孔の内縁の角部にダレを生じさせることができる。
【００１７】
また、請求項４に記載の発明は、上記半抜きパンチを上記ダイの半抜き孔よりもやや大きい相似形に形成し、上記薄板の一方面に形成する凹部よりも他方面に突出形成する製品部をやや小さい相似形に形成し、上記半抜きパンチと上記半抜き孔の外縁とが対向して上記薄板を圧潰する部分に硬度を高くした加工硬化部を形成したことを特徴としている。
【００１８】
かかる請求項４に記載の発明によれば、半抜きパンチをダイの半抜き孔よりもやや大きい相似形に形成すると、半抜きパンチとダイの間に薄板が挟持されるので、０．３ｍｍ以下の板厚の薄板であっても打ち抜かれることがない。また、挟持された部分は加工硬化によって硬度が高くなり粘性が減少するので、屈曲後の引き裂きが容易になり、しかも、粘性によるバリの発生を未然に抑制することができる。
【００１９】
更にまた、請求項５に記載の発明は、加圧ポンチの固定具に対向する先端縁を略円弧状に形成したことを特徴としている。
【００２０】
かかる請求項５に記載の発明によれば、加圧ポンチの先端縁を略円弧状に形成すると、加圧ポンチの移動によって薄板が切断されることを防止しながら円滑に屈曲後の引き裂きが行える。
【００２１】
【発明の実施の形態】
以下、本発明による薄板の剪断加工方法について、図面に示す実施の形態に基づいて詳細に説明する。
【００２２】
図３は、本発明にかかる薄板の剪断加工方法により製造される加工製品の適用例として、板厚が０．３ｍｍ以下のスペーサー１を示している。スペーサー１は塑性加工が可能であり、しかも、図７に示した各部品間に介在させるスペーサーとして必要な平面度を有するステンレス、鉄、アルミニウム、銅、或いは、真鍮等の無垢または合金からなる金属板から選択される。更に、図に示すスペーサー１は、図７に例示した各部品１００、１０１間に介在するために必要な板厚を有し、そ平面形状を略々Ｌ字状に形成されている。また、内部には略円形の透孔２が穿設されている。
【００２３】
このスペーサー１は、図４に示すＡ−Ａ断面図のように、一方面１０ａの外縁に形成される角部にはダレ３が形成され、他方面１０ｂの外縁に形成される角部にはダレ４を生じさせている。また、透孔２の内縁に形成される一方面１０ａ側の角部にはダレ５が形成され、他方面１０ｂ側の角部にはダレ６を生じさせ、スペーサー１の外縁および透孔２の内縁角部は、何れもバリのない略円弧状に形成されている。
【００２４】
次に、上述した薄板からなるスペーサー１の剪断加工方法について、図１に基づいて説明する。図１はスペーサー１の外形を剪断加工する方法を示している。
【００２５】
図１（Ａ）は、スペーサー１の素材としての薄板１０を示している。薄板１０の素材は、上述のように、例えば板厚を０．３ｍｍとし、予め設定された所定の平面度を有している。
【００２６】
この薄板１０は、図１（Ｂ）に示すように、図示しないプレス機の固定側に設置した、スペーサー１の外形に設定された半抜き孔１１ａを有するダイ１１に位置決めした状態で載置した後、一方面１０ａ側から、所定形状の半抜きパンチ１２を下降して薄板１０を半抜き加工する。この結果、薄板１０の一方面１０ａ側には凹部７が押圧形成されると共に、他方面側１０ｂには半抜き孔１１ａに陥没したスペーサー１の外形となる製品部８が突出形成される。この半抜き工程においては、ダイ１１に形成された半抜き孔１１ａの幅Ｗ１は、半抜きパンチ１２の幅Ｗ２よりもやや小さい相似形に設定している。従って、製品部８は凹部７よりもやや小さい相似形に突出形成される。そして、この半抜き加工により、図１（Ｂ）に示す円内の拡大図のように、製品部８の他方面１０ｂの外縁角部には、第１のダレ４が生じて略円弧状に形成される。
【００２７】
この半抜き工程において、薄板１０の板厚が薄いことから、半抜きパンチ１２を僅かな圧力によって押圧し、製品部８の外縁角部にダレ４が生ずる程度であれば良い。従って、凹部７の深さと製品部８の高さは極めて小さくなる。また、上述のように、ダイ１１の半抜き孔１１ａにおける幅Ｗ１を、半抜きパンチ１２における幅Ｗ２よりもやや小さい相似形に設定していることから、半抜きパンチ１２を下降したとき、半抜き孔１１ａの開口上面の近傍と、半抜きパンチ１２の下端面の外周近傍との間が圧潰され、この部分に加工硬化が生じて薄板１０に加工硬化部１０ｃが形成される。この結果、加工硬化部１０ｃの硬度が高くなり粘性が減少するので後述する剪断が容易になる。また、ダイ１１と半抜きパンチ１２とを対向させるので、薄板１０の板厚が薄くても、半抜きパンチ１２によって薄板１０を打ち抜いてしまうことが未然に防止できる。
【００２８】
一方、薄板１０の他方面１０ｂには弾性体からなるバネ１３によって上方に弾圧付勢された押し板１４を当接している。この押し板１４は、半抜き孔１１ａ内に上下動可能に配設されている。そして、この押し板１４は、上記半抜き加工時に半抜きパンチ１２の押圧力によりバネ１３の弾力に抗して他方面側１０ｂに形成される凸部５と共に下降する。また、この押し板１４は、上記半抜き加工時に薄板１０の平面度を確保する機能を有している。更に、金属板１０の一方面１０ａには、半抜きパンチ１２の周囲にバネ１５によって弾性付勢された押し板１６を当接させて押圧している。
【００２９】
以上の半抜き加工により、薄板１０にはスペーサー１としての製品部８が突出形成され、外方にはスクラップ部９が形成される。このスクラップ部９は、図１（Ｃ）乃至（Ｅ）に示す剪断工程によって剪断される。
【００３０】
剪断工程に使用する装置は、上記製品部８の外形とほぼ等しい、もしくは、やや小さい外形を有し、薄板１０を載置するダイ１７と、上記製品部８の外形とほぼ等しい、もしくは、やや小さい外形を有し、薄板１０を押し当ててダイ１７の間に挟持する固定具１８と、上記スクラップ部９を加圧する加圧ポンチ１９を備えている。加圧ポンチ１９は、製品部８よりも大きい内形に形成しているので、上記ダイ１７や押し板１８との間に空隙２０が形成される。また、加圧ポンチ１９の固定具１８に対向する先端縁は、略円弧状に形成した円弧部１９ａがされている。尚、薄板１０を挟持するダイ１７と固定具１８の対向面は、薄板１０を挟持することによって、平面度を高めたり、或いは保持させるために、平面度を良好にすることが望ましい。
【００３１】
上記ダイ１７に製品部８側を載置すると共に、凹部７側に固定具１８を当接して薄板１０を挟持した後に、加圧ポンチ１９を図示下方の製品部８側に移動してスクラップ部９を加圧する。これにより、スクラップ部９は図１（Ｄ）に示すように凹部７の内縁から屈曲して製品部８の角部に第２のダレ３が形成される。加圧ポンチ１９は、先端縁が略円弧状に形成されると共に、固定具１８との間に空隙２０を形成しているので、加圧によって薄板１０を切断することがない。
【００３２】
屈曲したスクラップ部９を加圧ポンチ１９の先端縁の略円弧状部分により加圧すると、凹部７の内縁が図示下方に引っ張られ、屈曲部分が略円弧状に形成されることにより製品部８の角部に第２のダレ３が形成される。また、加圧ポンチ１９の略円弧状部分の分力によりスクラップ部９を図示下方と外方に引っ張ると、図１（Ｄ）の円内の拡大図において点線で示すように、亀裂２１が生じることにより引き裂かれる。この結果、図１（Ｅ）に示すように、スクラップ部９が製品部８から離脱して剪断工程が終了する。しかる後に固定具１８を図示上方に上昇させて製品部８をダイ１７から取り出す。
【００３３】
このようにして形成されたスペーサー１は、板厚が０．３ｍｍの素材となる薄板１０に半抜き加工によって製品部８を形成する際に、外縁角部に第１のダレ４を形成し、次の剪断工程のときに、加圧ポンチ１９によってスクラップ部９を引っ張ることにより、上記外縁角部とは反対側の角部に対して故意に第２のダレ３を生じさせるので、スペーサー１の両面の外縁角部を略円弧状になまらせることができる。以上説明した剪断方法は、板厚が０．３ｍｍ以下の薄板であっても加工可能であり、０．０５ｍｍ程度の板厚でも容易に剪断することができる。
【００３４】
板厚が０．３ｍｍ以下の薄板からなるスペーサー１は、極めて変形し易いことから、バリ取りのためにバレル等を用いることは不可能である。ところが、剪断加工時にバリの発生を抑制する本発明による剪断加工方法によれば、バレル等によるバリ取りが不要になるので、スペーサー１として必要な平面度を確保することできる。また、プレス加工により薄板を剪断できるので、エッチング加工に比較してコストを大幅に低減することが可能になる。また、加工硬化部１０ｃを形成して硬度を増すことにより粘性が減少し、容易に剪断されると共に美麗な剪断面が形成でき、しかも、粘性によるバリの発生が抑制される。
【００３５】
次に、薄板からなるスペーサー１に形成した透孔２の剪断加工方法について、図２に基づいて説明する。尚、透孔２の剪断加工方法において、半抜き工程は、図１（Ｂ）において説明した工程と同様であり、その詳細な説明は省略する。但し、透孔２を剪断加工することから、薄板１０の他方面１０ｂに突出形成した部位は、透孔２として打ち抜かれてスクラップ部３１となり、このスクラップ部３１の外方が製品部３０となる点が、図１（Ｂ）と異なる。尚、透孔２の剪断加工においても、ダイに形成された半抜き孔の幅を、半抜きパンチ１２の幅よりもやや小さい相似形に設定し、製品部３０は凹部３２よりもやや小さい相似形に突出形成することが適用できる。
【００３６】
図２（Ａ）乃至（Ｃ）は、透孔２の剪断工程を示している。この剪断工程に使用する装置は、凹部３２の形状とほぼ等しいか、もしくは、やや大きい内形を有し、薄板１０を載置するダイ３２と、上記製品部３０の外形とほぼ等しいか、もしくは、やや大きい外形を有し、薄板１０を押し当ててダイ３３の間に挟持する固定具３４と、上記スクラップ部３１を加圧する加圧ポンチ３５を備えている。加圧ポンチ３５は、製品部３０よりも小さい外形に形成しているので、上記ダイ３３や固定具３４との間に空隙３６が形成される。また、加圧ポンチ３５の固定具３４に対向する先端の外縁には、略円弧状に形成した円弧部３５ａがされている。尚、薄板１０を挟持するダイ３３と固定具３４の対向面は、薄板１０を挟持することによって薄板１０の平面度を高めたり、或いは平面度を保持させるために、平面度を良好にすることが望ましい。
【００３７】
次に、透孔２を剪断するには、先ず、上記ダイ３３に製品部３０側を載置すると共に、固定具３４を当接して薄板１０を挟持した後に、加圧ポンチ３５を図示下方の製品部３０側に移動して透孔２となるスクラップ部３１を加圧する。これにより、スクラップ部３１は、図２（Ｂ）に示すように、凹部３２の内縁から屈曲する。加圧ポンチ３５は先端縁を略円弧状に形成しているので、この円弧面によってスクラップ部３１の中心方向への分力が働き、スクラップ部３１が加圧ポンチ３５の進行方向へ弛みが生ずる。また、空隙３６を形成しているので、加圧ポンチ３５を加圧しても薄板１０を切断することがない。
【００３８】
更に、屈曲したスクラップ部３１を加圧ポンチ３５の先端縁の略円弧状部分により加圧すると、スクラップ部３１の外縁が引っ張られることにより屈曲部分が略円弧状に形成され、製品部３０の角部に第２のダレ６が形成される。また、加圧ポンチ３５の移動によってスクラップ部３１を引っ張ることにより引き裂かれる。この結果、図２（Ｃ）に示すように、スクラップ部３１が製品部３０から離脱し、図３に示した透孔２が形成されたスペーサー１が得られる。
【００３９】
このようにスペーサー１に透孔２を形成するときにも、板厚が０．３ｍｍの素材となる薄板１０に半抜き加工によって製品部３０を形成する際に、外縁角部に第１のダレ５を形成し、次の剪断工程のときに、加圧ポンチ３５によってスクラップ部３１を引っ張ることにより、上記外縁角部とは反対側の角部に対して故意に第２のダレ６を生じさせるので、スペーサー１の透孔２両面の外縁角部を略円弧状になまらせることができる。このような透孔２を形成する剪断方法においても、板厚が０．３ｍｍ以下の薄板であっても加工可能であり、０．０５ｍｍ程度の板厚でも容易に剪断することができる。
【００４０】
図５は、図１に示した押圧パンチの変形例を示している。図１における押圧パンチ１２は、先端から基端に向けてスペーサー１の形状とほぼ同じ所定形状に形成されているが、図５に示す押圧パンチ４０は、先端から基端に至るに従って断面積が大きくなるようにテーパ状に形成している。この押圧パンチ４０は、先端の平坦面の形状をダイ１１の抜き孔１１ａよりもやや小さく形成しているので、ダイ１１の半抜き孔１１ａの開口端角部と押圧パンチ４０の先端近傍との間で薄板１０を圧潰し、硬度が高くなるように加工硬化を生じさせた加工硬化部４１が形成される。
【００４１】
その後、図１（Ｃ）に示したように、薄板１０のスクラップ部９を加圧ポンチ１９によって屈曲すると共に引き裂くことにより離脱させ、スペーサー１を剪断加工することは前述の例と同様である。また、スペーサー１の透孔２を形成するときにも、薄板１０のスクラップ部３１を加圧ポンチ３５によって屈曲すると共に引き裂くことにより離脱させ、スペーサー１に透孔２を剪断加工することも前述の例と同様である。
【００４２】
図６は、押圧パンチの更に変形例を示している。図６に示した押圧パンチ５０は、先端面の外周角部を円弧状に形成した円弧部５１を形成している。この押圧パンチ５０は、先端の平坦面をダイ１１の半抜き孔１１ａよりもやや小さく形成しているので、ダイ１１の半抜き孔１１ａの開口端角部と押圧パンチ５０の先端近傍との間で薄板１０を圧潰し、硬度が高くなるように加工硬化を生じさせた加工硬化部５２が形成される。その後、図１（Ｃ）および図３（Ｄ）に示したように、薄板１０からスペーサー１の外形或いは透孔２を剪断加工することは、前述の例と同様である。
【００４３】
以上説明した実施形態においては、０．３ｍｍ以下の薄板が使用されるものととしてスペーサーを例示して説明したが、本発明においては、スペーサーに限定されるものではなく、他の薄板を素材とする製品に適用できることはいうまでもない。また、本発明によって剪断加工された製品の形状についても、種々に異ならせても良い。更に、透孔等を形成しない部分に折り曲げや切り起こし等の追加工を施してもよく、本発明はこれら実施形態に限定されることなく、本発明を逸脱しない範囲において種々変更することは可能である。
【００４４】
【発明の効果】
以上述べたように、請求項１記載の発明にかかる薄板の剪断加工方法は、板厚がほぼ０．３ｍｍ以下の薄板を浅く半抜き加工したときに製品部の外縁の角部にダレを生じさせ、加圧ポンチによりスクラップ部を屈曲したときに外縁の角部にダレを生じさせ、その後引き裂くので、上記薄板であってもバリを発生させることがない。従って、バリ取り等の工程が不要となるために工程が短縮でき、コストの低減に加え、ストレスが大幅に減少するので、必要な平面度を確保することができる。
【００４５】
また、請求項２に記載の薄板の剪断加工方法によれば、製品部を固定具により固定して、加圧ポンチにより製品部の周囲に形成されるスクラップ部を屈曲するときに外縁の角部にダレを生じさせるので、薄板からなる製品であっても外縁角部にダレを生じさせることができ、バリの発生を抑止できる。
【００４６】
更に、請求項３に記載の薄板の剪断加工方法によれば、薄板の内部に透孔を形成する際に、製品部を固定具により固定して、加圧ポンチにより製品部の内部に形成される透孔に位置するスクラップ部を屈曲したときに透孔の内縁の角部にダレを生じさせることができる。
【００４７】
また、請求項４に記載の薄板の剪断加工方法によれば、半抜きパンチをダイの半抜き孔よりもやや大きい相似形に形成すると、半抜きパンチとダイの間に薄板が挟持されるので、０．３ｍｍ以下の板厚の薄板であっても打ち抜かれることがない。また、挟持された部分は加工硬化によって硬度が高くなり粘性が減少するので、屈曲後の引き裂きが容易になり、しかも、粘性によるバリの発生を未然に抑制することができる。
【００４８】
更にまた、請求項５に記載の薄板の剪断加工方法によれば、加圧ポンチの先端縁を略円弧状に形成すると、加圧ポンチの移動によって薄板が切断されることを防止しながら円滑に屈曲後の引き裂きが行える。
【図面の簡単な説明】
【図１】（Ａ）乃至（Ｅ）は、本発明にかかる第１の薄板の剪断加工方法を示す工程説明図である。
【図２】（Ａ）乃至（Ｃ）は、本発明にかかる第２の薄板の剪断加工方法を示す工程説明図である。
【図３】本発明の薄板の剪断加工方法によって形成された製品を示す斜視図である。
【図４】図３に示す製品のＡ−Ａ断面図である。
【図５】本発明にかかる薄板の剪断加工方法における押圧パンチの変形例を示す断面図である。
【図６】本発明にかかる薄板の剪断加工方法における押圧パンチの他の変形例を示す断面図である。
【図７】従来の薄板からなる製品の使用例を示す説明図である。
【図８】従来の薄板の剪断加工方法を示す工程説明図である。
【符号の説明】
１          スペーサー
２          透孔
３      ダレ
４      ダレ
５          ダレ
６      ダレ
７      凹部
８      製品部
９      スクラップ部
１０      薄板
１０ａ  一方面
１０ｂ  他方面
１０ｃ  加工硬化部
１１    ダイ
１１ａ  半抜き孔
１２    半抜きパンチ
１７    ダイ
１８    固定具
１９      加圧ポンチ
２０    空隙
【図１】
2004167547.tif 000003
【図２】
2004167547.tif 000004
【図３】
2004167547.tif 000005
【図４】
2004167547.tif 000006
【図５】
2004167547.tif 000007
【図６】
2004167547.tif 000008
【図７】
2004167547.tif 000009
【図８】
2004167547.tif 000010